(57)【要約】      （修正有）【課題】特殊なセメントを適用しなくても、蒸気養生において一般に適用される温度（例えば、５０〜７０℃程度）の養生条件で早期に十分な脱型強度を得られるとともに、モルタル組成物及びコンクリート組成物の流動性の経時的変化に及ぼす影響が十分に小さい、モルタル・コンクリート用混和材の提供。【解決手段】本発明に係るモルタル・コンクリート用混和材は、早強ポルトランドセメントの含有量をＡｋｇ／２０ｋｇ、半水石膏及び無水石膏の少なくとも一方の石膏の含有量をＢｋｇ／２０ｋｇ、珪酸ナトリウムの含有量をＣｋｇ／２０ｋｇ、硫酸アルミニウムの含有量をＤｋｇ／２０ｋｇとしたとき、以下の（１）〜（４）の不等式で表される全ての条件を満たす。10≦0.00083×Ａ＋0.24212×Ｂ＋0.87668×Ｃ＋1.4978×Ｄ＋0.03276×Ａ×Ｂ＋5.65…（１）、3≦Ｂ＜１６…（２）、０＜Ｃ＜２…（３）、０＜Ｄ＜２…（４）【選択図】図４
2020001966.tif 000002
【特許請求の範囲】
【請求項１】
モルタル・コンクリート用混和材であって、
（Ａ）早強ポルトランドセメントと、
（Ｂ）半水石膏及び無水石膏の少なくとも一方の石膏と、
（Ｃ）珪酸ナトリウムと、
（Ｄ）硫酸アルミニウムと、
を含み、
当該混和材における上記（Ａ）〜（Ｄ）の四つの材料の合計質量２０ｋｇを基準として、
早強ポルトランドセメントの含有量をＡｋｇ／２０ｋｇ、
前記石膏の含有量をＢｋｇ／２０ｋｇ、
珪酸ナトリウムの含有量をＣｋｇ／２０ｋｇ、
硫酸アルミニウムの含有量をＤｋｇ／２０ｋｇとしたとき、
以下の（１）〜（４）の不等式で表される全ての条件を満たす、混和材。
10≦0.00083×Ａ＋0.24212×Ｂ＋0.87668×Ｃ＋1.4978×Ｄ＋0.03276×Ａ×Ｂ＋5.65…（１）
3≦Ｂ＜１６…（２）
０＜Ｃ＜２…（３）
０＜Ｄ＜２…（４）
【請求項２】
珪酸ナトリウムが粉末状であるとともに、ＳｉＯ２／Ｎａ２Ｏが１〜３である、請求項１に記載の混和材。
【請求項３】
硫酸アルミニウムが粉末状であるとともに、平均粒径が３０μｍ以下であり且つ比表面積が３〜６ｍ２／ｇである、請求項１又は２に記載の混和材。
【請求項４】
前記石膏のブレーン比表面積が３０００ｃｍ２／ｇ以上である、請求項１〜３のいずれか一項に記載の混和材。
【請求項５】
普通ポルトランドセメントと、
請求項１〜４のいずれか一項に記載の混和材と、
を含み、
普通ポルトランドセメント１００質量部に対し、前記混和材の含有量が４〜８質量部であるセメント組成物。
【請求項６】
普通ポルトランドセメントと、
請求項１〜４のいずれか一項に記載の混和材と、
細骨材と、
水と、
を含み、
普通ポルトランドセメント１００質量部に対し、前記混和材の含有量が４〜８質量部であり、細骨材の含有量が１５０〜３００質量部であり、
水セメント比が４０〜６５質量％である、モルタル組成物。
【請求項７】
普通ポルトランドセメントと、
請求項１〜４のいずれか一項に記載の混和材と、
細骨材と、
粗骨材と、
水と、
を含み、
普通ポルトランドセメント１００質量部に対し、前記混和材の含有量が４〜８質量部であり、細骨材の含有量が１５０〜３００質量部であり、粗骨材の含有量が２００〜４００質量部であり、
水セメント比が４０〜６５質量％である、コンクリート組成物。
【請求項８】
温度５０〜７０℃、養生時間３〜４時間の条件で請求項６に記載のモルタル組成物を蒸気養生する工程を含む、モルタル硬化物の製造方法。
【請求項９】
温度５０〜７０℃、養生時間３〜４時間の条件で請求項７に記載のコンクリート組成物を蒸気養生する工程を含む、コンクリート硬化物の製造方法。
【発明の詳細な説明】
【技術分野】
【０００１】
本発明は、モルタル・コンクリート用混和材、これを含むセメント組成物、モルタル組成物及びコンクリート組成物、並びに、モルタル硬化物及びコンクリート硬化物の製造方法に関する。
【背景技術】
【０００２】
近年、建設業界における就業者不足又は高齢化等の問題から、コンクリート製品の活用の検討が進みつつあり、将来的な需要の増加が予想される。需要の増加に伴い、製品製造時の効率化への要求は高まると予想され、特に型枠回転率の向上により、生産性を向上させることは重要な課題と考えられる。型枠回転率向上のため、早期脱型を可能とする技術としては、混和材の利用に加え、高温条件での養生によって短時間で脱型強度を実現する技術（特許文献１）や、早期強度発現に優れるセメントを活用する技術（特許文献２）がある。
【先行技術文献】
【特許文献】
【０００３】
【特許文献１】特開平１０−１０１４５５号公報
【特許文献２】特開２０００-３０１５３１号公報
【発明の概要】
【発明が解決しようとする課題】
【０００４】
短時間で脱型強度を実現するため、高い養生温度（例えば、８０℃程度）を設定した場合、特に冬期ではこの温度を維持し続けることが技術的に困難であり、意図した脱型強度が得られないケースがある。混和材の添加によって早期に強度を得ようとする場合、流動性の経時的な変化が大きいため、流動性を制御するために多量の減水剤を使用する必要があることや、練混ぜ直後において過度に流動する状態とすることが必要となることがある。あるいは、早期強度発現に優れるセメントを活用することによって、早期に強度を得ることも考えられるが、設備上の問題からこのようなセメントを保管できない工場も多いため、その適用が制限される場合がある。
【０００５】
本発明は、モルタル・コンクリート用混和材であって、特殊なセメントを適用しなくても、蒸気養生において一般に適用される温度（例えば、５０〜７０℃程度）の養生条件で早期に十分な脱型強度を得ることができるとともに、モルタル組成物及びコンクリート組成物の流動性の経時的変化に及ぼす影響が十分に小さい混和材を提供することを目的とする。また、本発明は、この混和材を含むセメント組成物、モルタル組成物及びコンクリート組成物、並びに、モルタル硬化物及びコンクリート硬化物の製造方法を提供することを目的とする。
【課題を解決するための手段】
【０００６】
本発明者らは、上記課題を解決すべく鋭意検討したところ、特定の材料を所定の組合せで混合して得た混和材が上記課題を解決できることを見出し、以下の本発明を完成させた。
【０００７】
すなわち、本発明に係るモルタル・コンクリート用混和材は、（Ａ）早強ポルトランドセメントと、（Ｂ）半水石膏及び無水石膏の少なくとも一方の石膏と、（Ｃ）珪酸ナトリウムと、（Ｄ）硫酸アルミニウムとを含み、当該混和材における上記（Ａ）〜（Ｄ）の四つの材料の合計質量２０ｋｇを基準として、早強ポルトランドセメントの含有量をＡｋｇ／２０ｋｇ、上記石膏の含有量をＢｋｇ／２０ｋｇ、珪酸ナトリウムの含有量をＣｋｇ／２０ｋｇ、硫酸アルミニウムの含有量をＤｋｇ／２０ｋｇとしたとき、以下の（１）〜（４）の不等式で表される全ての条件を満たす。
10≦0.00083×Ａ＋0.24212×Ｂ＋0.87668×Ｃ＋1.4978×Ｄ＋0.03276×Ａ×Ｂ＋5.65…（１）
３≦Ｂ＜１６…（２）
０＜Ｃ＜２…（３）
０＜Ｄ＜２…（４）
【０００８】
早期強度発現性を向上すべきセメント（例えば、普通ポルトランドセメント）に対して適量の上記混和材を配合してモルタル組成物又はコンクリート組成物を調製することにより、蒸気養生において一般に適用される温度の養生条件で早期に十分な強度を有する硬化物を得ることができ、型枠回転率を向上することができる。
【０００９】
本発明に係るセメント組成物は、普通ポルトランドセメントと、上記混和材とを含み、普通ポルトランドセメント１００質量部に対して上記混和材の含有量が４〜８質量部である。本発明に係るモルタル組成物は、普通ポルトランドセメントと、上記混和材と、細骨材と、水とを含み、普通ポルトランドセメント１００質量部に対して混和材の含有量が４〜８質量部であり且つ細骨材の含有量が１５０〜２５０質量部であり、水セメント比が４０〜５５質量％である。本発明に係るコンクリート組成物は、普通ポルトランドセメントと、上記混和材と、細骨材と、粗骨材と、水とを含み、普通ポルトランドセメント１００質量部に対して混和材の含有量が４〜８質量部であり、細骨材の含有量が１５０〜２５０質量部であり且つ粗骨材の含有量が２００〜３５０質量部であり、水セメント比が４０〜５５質量％である。
【００１０】
本発明に係るセメント組成物等によれば、普通ポルトランドセメント１００質量部に対して４〜８質量部の上記混和材を添加することで、蒸気養生において一般に適用される温度の養生条件で早期に十分な強度を有する硬化物を得ることができ、型枠回転率を向上することができる。この混和材の添加量は、従来の混和材の添加量と同等レベルであり、実機プラントでの作業に適した量である。本発明に係るモルタル組成物及びコンクリート組成物は、混和材が添加しない組成物と比較して流動性の経時的変化が同等又は差があったとしても有意な差ではないため、この点でも実機プラントでの作業性に優れるという利点がある。
【００１１】
本発明に係るモルタル硬化物又はコンクリート硬化物の製造方法は、温度５０〜７０℃、養生時間３〜４時間の条件で上記モルタル組成物又は上記コンクリート組成物を蒸気養生する工程を含む。この製造方法によれば、３〜４時間の養生で十分な強度を有する硬化物を得ることができ、型枠回転率を向上することができる。
【発明の効果】
【００１２】
本発明によれば、モルタル・コンクリート用混和材であって、特殊なセメントを適用しなくても、蒸気養生において一般に適用される温度の養生条件で早期に離型強度を得ることができるとともに、モルタル組成物及びコンクリート組成物の流動性の経時的変化に及ぼす影響が十分に小さい混和材が提供される。また、本発明によれば、この混和材を含むセメント組成物、モルタル組成物及びコンクリート組成物、並びに、モルタル硬化物及びコンクリート硬化物の製造方法が提供される。
【図面の簡単な説明】
【００１３】
【図１】図１はコンクリートのスランプとモルタルのフロー値との関係を示すグラフである。
【図２】図２は混和材を構成する各成分の三角図の一例（無水石膏の含有量が７ｋｇ／２０ｋｇの場合）である。
【図３】図３は優れた性能を有する混和材の組成を示す三角図の一例（無水石膏の含有量が３．０ｋｇ／２０ｋｇの場合）である。
【図４】図４は優れた性能を有する混和材の組成を示す三角図の一例（無水石膏の含有量が７．０ｋｇ／２０ｋｇの場合）である。
【図５】図５は優れた性能を有する混和材の組成を示す三角図の一例（無水石膏の含有量が１５．０ｋｇ／２０ｋｇの場合）である。
【発明を実施するための形態】
【００１４】
以下、本発明の実施形態について説明する。本発明は以下の実施形態に限定されるものではない。
【００１５】
＜モルタル・コンクリート用混和材＞
本実施形態に係るモルタル・コンクリート用混和材は、実施例の欄において詳細に説明する評価試験に基づくものである。本実施形態に係るモルタル・コンクリート用混和材は、以下の（Ａ）〜（Ｄ）の材料を含み、これらの四つの材料の合計質量２０ｋｇを基準として、早強ポルトランドセメントの含有量をＡｋｇ／２０ｋｇ、上記石膏の含有量をＢｋｇ／２０ｋｇ、珪酸ナトリウムの含有量をＣｋｇ／２０ｋｇ、硫酸アルミニウムの含有量をＤｋｇ／２０ｋｇとしたとき、（１）〜（４）の不等式で表される全ての条件を満たす。
（Ａ）早強ポルトランドセメント
（Ｂ）半水石膏及び無水石膏の少なくとも一方の石膏
（Ｃ）珪酸ナトリウム
（Ｄ）硫酸アルミニウム
10≦0.00083×Ａ＋0.24212×Ｂ＋0.87668×Ｃ＋1.4978×Ｄ＋0.03276×Ａ×Ｂ＋5.65…（１）
３≦Ｂ＜１６…（２）
０＜Ｃ＜２…（３）
０＜Ｄ＜２…（４）
【００１６】
上記式（１）の右辺にＡ〜Ｄの値を代入して算出される値は、所定の条件（温度及び時間）で蒸気養生した後のコンクリート組成物の硬化物の圧縮強度（脱型強度、単位：Ｎ／ｍｍ２）の推定値である。つまり、式（１）は脱型強度１０Ｎ／ｍｍ２以上を達成できる混和材の組成に関する不等式である。なお、式（１）は、後述の実施例及び比較例に係る混和材を使用して調製したモルタル組成物（セメント：普通ポルトランドセメント、水セメント比：４５質量％、高性能ＡＥ減水剤添加率：０．３質量％）を内容積１９６．２５ｍＬの型枠内に流し込み、これを２０℃に設定された恒温室内で３０分にわたって前置き養生を行った後、昇温過程を設けず、６５℃の槽内で３時間にわたって蒸気養生した後に測定した圧縮強度（脱型強度）の結果に基づいて導出されたものである。
【００１７】
本実施形態に係る混和材は、上記脱型強度が１０〜１５Ｎ／ｍｍ２（より好ましくは１１〜１３Ｎ／ｍｍ２）であることが好ましい。換言すれば、混和材の組成は、上記式（１）の右辺の値が１０〜１５（より好ましくは１１〜１３）の範囲であることが好ましい。脱型時の硬化物の強度が１０Ｎ／ｍｍ２未満であると強度不足であり、他方、１５Ｎ／ｍｍ２を越えると初期強度が出すぎであり、長期強度の伸びが不十分となる傾向にある。
【００１８】
所定量の上記混和材を、例えば、普通ポルトランドセメントに配合することで早期強度発現性が著しく向上する。すなわち、上記混和材を使用して調製したモルタル組成物又はコンクリート組成物は、温度５０〜７０℃程度の温度条件で、３〜４時間程度の短時間の蒸気養生を行うことで、脱型に十分な強度（１０Ｎ／ｍｍ２以上）を得ることができる。以下、混和材を構成する各成分について説明する。
【００１９】
（早強ポルトランドセメント）
早強ポルトランドセメントは、普通ポルトランドセメントと比較して、初期強度の発現性に優れるＣ３Ｓの含有率が比較的高く、ブレーン比表面積が大きいセメントである。早強ポルトランドセメントを混和材の一成分とすることで、少量使用であっても脱型強度向上への優れた効果が期待できるため、他の成分の使用量を低減できるとともに、モルタル又はセメントの流動性の経時的な変化への影響を十分に抑制できる。
【００２０】
早強ポルトランドセメントのボーグ式で算出される鉱物組成は、例えば、以下の範囲であればよい。すなわち、Ｃ３Ｓ量は、５４〜６９質量％であり、５８〜６６質量％又は６０〜６４質量％であってもよい。Ｃ２Ｓ量は、７〜１９質量％であり、８〜１７質量％又は９〜１４質量％であってもよい。Ｃ３Ａ量は、７〜１２質量％であり、８〜１１質量％又は９〜１０質量％であってもよい。Ｃ４ＡＦ量は、７．５〜１０質量％であり、７．７〜９．０質量％又は８．０〜８．５質量％であってもよい。早強ポルトランドセメントのブレーン比表面積は、例えば、３３００ｃｍ２／ｇ以上であり、好ましくは４０００〜５０００ｃｍ２／ｇであり、より好ましくは４４００〜４７００ｃｍ２／ｇである。なお、セメントのブレーン表面積はＪＩＳ  Ｒ５２０１「セメントの物理試験方法」に記載の方法に準拠して測定することができる。
【００２１】
早強ポルトランドセメントの含有率は、混和材の全質量を基準で、好ましくは１５質量％以上８０質量％未満（３≦Ａ＜１６）であり、より好ましくは２５質量％以上６５質量％未満（５≦Ａ＜１３）である。早強ポルトランドセメントの含有率がこの範囲であることで、混和材をモルタル又はセメントに配合することによって得られる種々の効果（減水剤使用量の低減、スランプの経時的変化の抑制及び脱型強度）がバランスよく奏される。なお、括弧内に記載のＡの範囲は上記（Ａ）〜（Ｄ）の四つの材料の合計質量２０ｋｇを基準としたものである。以下、括弧内のＢ，Ｃ，Ｄの範囲についても同様である。
【００２２】
（石膏）
石膏は、半水石膏及び無水石膏のいずれであってもよく、これらを併用してもよい。これらの石膏を混和材の成分とすることで、脱型強度を向上することができる。石膏（半水石膏及び無水石膏の合計量）の含有率は、混和材の全質量を基準で、好ましくは１５質量％以上８０質量％未満（３≦Ｂ＜１６）であり、より好ましくは２０質量％以上６５質量％未満（４≦Ｂ＜１３）であり、更に好ましくは３０質量％以上５５質量％未満（６≦Ｂ＜１１）である。石膏の含有率がこの範囲であることで、残存石膏による遅れ膨脹破壊のリスクを回避して脱型強度の向上を図ることができる。
【００２３】
半水石膏及び無水石膏のブレーン比表面積は、早期強度発現性の観点から、好ましくは３０００ｃｍ２／ｇ以上であり、より好ましくは３５００〜１００００ｃｍ２／ｇであり、更に好ましくは４０００〜８０００ｃｍ２／ｇである。なお、石膏のブレーン表面積はＪＩＳ  Ｒ５２０１に記載の方法に準拠して測定することができる。
【００２４】
（珪酸ナトリウム）
珪酸ナトリウム（「ケイ酸ソーダ」とも称される。）は、モルタル組成物等に急結作用を付与するため、その水溶液（水ガラス）が使用されることはあるが、モルタル又はコンクリート用の混和材としては通常使用されない。すなわち、モルタル又はコンクリートに珪酸ナトリウムを多量に配合すると、モルタル又はコンクリート中のアルカリ総量が著しく増加することから、アルカリシリカ反応発生の懸念が高まる。このため、モルタル・コンクリート用混和材の一成分として使用することは通常想定されていない。しかし、本発明者らの後述の評価試験によれば、添加量が少量であれば、脱型強度の改善に非常に効果的である。
【００２５】
珪酸ナトリウムの含有率は、混和材の全質量を基準で、好ましくは０質量％超１０質量％未満（０＜Ｃ＜２）であり、より好ましくは１．０質量％以上７．５質量％以下（０．２≦Ｃ≦１．５）であり、更に好ましくは２．５質量％以上６．０質量％以下（０．５≦Ｃ≦１．２）である。珪酸ナトリウムの含有率がこの範囲であることで、アルカリ量を過度に増やすことなく、脱型強度の向上を図ることができる。
【００２６】
珪酸ナトリウムは、混和材の商品形態及び作業性の観点から、粉末であることが好ましく、その平均粒径は１〜３００μｍ程度であればよく、１〜２００μｍ又は１〜１００μｍであってよい。珪酸ナトリウムの平均粒径は、レーザー回折／散乱式粒子径分布測定装置によって測定することができる。珪酸ナトリウムを構成するＳｉＯ２とＮａ２Ｏの比（ＳｉＯ２／Ｎａ２Ｏ）は、早期強度発現性の観点から、１〜３であることが好ましく、１．５〜２．５又は２．０〜２．５であってもよい。
【００２７】
（硫酸アルミニウム）
硫酸アルミニウムは、凝結促進効果があり、多量の使用によって練混ぜ後の流動性の保持が困難となる場合がある。流動性が著しく低下した状態で型枠への打込みを行った場合には、未充填部が生じる等によって、強度の低下や製品の美観性が損なわれる等の問題につながる場合がある。よって、硫酸アルミニウムは早期強度の付与に効果が得られる範囲内で添加量はなるべく少量とすることが好ましい。
【００２８】
硫酸アルミニウムの含有率は、混和材の全質量を基準で、好ましくは０質量％超１０質量％未満（０＜Ｄ＜２）であり、より好ましくは１質量％超５質量％未満（０．２＜Ｄ＜１）であり、更に好ましくは１．５質量％超３質量％未満（０．３＜Ｄ＜０．６）である。珪酸ナトリウムの含有率がこの範囲であることで、添加したモルタル・コンクリートの流動性を極端に低下させることなく、脱型強度の向上を図ることができる。
【００２９】
硫酸アルミニウムは、混和材の商品形態及び作業性の観点から、粉末であることが好ましく、その平均粒径は３０μｍ以下であることが好ましく、８〜２４μｍ又は１２〜１６μｍであってよい。硫酸アルミニウムの平均粒径は、レーザー回折／散乱式粒子径分布測定装置によって測定することができる。硫酸アルミニウムの比表面積は、早期強度発現性の観点から、好ましくは１０ｍ２／ｇ以下であり、より好ましくは１〜８ｍ２／ｇであり、更に好ましくは３〜６ｍ２／ｇである。なお、硫酸アルミニウムの表面積はＪＩＳ  Ｒ５２０１に記載の方法に準拠して測定することができる。
【００３０】
＜セメント組成物＞
実施形態に係るセメント組成物は、普通ポルトランドセメントと、上記混和材とを含み、普通ポルトランドセメント１００質量部に対して上記混和材の含有量が４〜８質量部である。このセメント組成物等によれば、普通ポルトランドセメント１００質量部に対して４〜８質量部の上記混和材を添加することで、蒸気養生において一般に適用される温度の養生条件で早期に離型強度を得ることができる。この混和材の添加量は、従来の混和材の添加量と同等レベルであり、実機プラントでの作業に適した量である。
【００３１】
普通ポルトランドセメントのボーグ式で算出される鉱物組成は、例えば、以下の範囲であればよい。すなわち、Ｃ３Ｓ量は、４２〜６２質量％であり、５０〜６１質量％又は５５〜６０質量％であってもよい。Ｃ２Ｓ量は、１４〜３７質量％であり、１３〜２５質量％又は１２〜１８質量％であってもよい。Ｃ３Ａ量は、７〜１１質量％であり、８〜１０．５質量％又は９〜１０質量％であってもよい。Ｃ４ＡＦ量は、７〜１３質量％であり、８〜１１質量％又は８．５〜１０質量％であってもよい。普通ポルトランドセメントのブレーン比表面積は、例えば、３０００ｃｍ２／ｇ以上であり、好ましくは３１００〜３５００ｃｍ２／ｇであり、より好ましくは３２００〜３３５０ｃｍ２／ｇである。
【００３２】
なお、本実施形態に係る混和材の適用対象は、普通ポルトランドセメントに限られず、例えば、高炉セメント、フライアッシュセメント、耐硫酸塩ポルトランドセメント、中庸熱ポルトランドセメント、低熱ポルトランドセメントに対して適用してもよい。
【００３３】
＜モルタル組成物及びコンクリート組成物＞
【００３４】
本実施形態に係るモルタル組成物は、上記セメント組成物に細骨材及び水を混合したものである。すなわち、本実施形態に係るモルタル組成物は、普通ポルトランドセメントと、上記混和材と、細骨材と、水とを含み、普通ポルトランドセメント１００質量部に対して混和材の含有量が４〜８質量部であり且つ細骨材の含有量が１５０〜３００質量部（より好ましくは１８０〜２５０質量部）であり、水セメント比が４０〜６５質量％（より好ましくは４５〜５５質量％）である。
【００３５】
本実施形態に係るコンクリート組成物は、上記セメント組成物に細骨材、粗骨材及び水を混合したものである。すなわち、本実施形態に係るコンクリート組成物は、普通ポルトランドセメントと、上記混和材と、細骨材と、粗骨材と、水とを含み、普通ポルトランドセメント１００質量部に対して混和材の含有量が４〜８質量部であり、細骨材の含有量が１５０〜３００質量部（より好ましくは１８０〜２５０質量部）であり且つ粗骨材の含有量が２００〜４００質量部（より好ましくは２５０〜３５０質量部）であり、水セメント比が４０〜６５質量％（より好ましくは４５〜５５質量％）である。
【００３６】
本実施形態に係るモルタル硬化物又はコンクリート硬化物の製造方法は、温度５０〜７０℃、養生時間３〜４時間の条件で上記モルタル組成物又は上記コンクリート組成物を蒸気養生する工程を含む。この製造方法によれば、３〜４時間の養生で十分な強度を有する硬化物を得ることができ、型枠回転率を向上することができる。
【実施例】
【００３７】
実施例及び比較例を挙げて本発明の内容をより具体的に説明する。なお、本発明は以下の実施例に限定されるものではない。
【００３８】
［使用材料の準備］
評価試験に供するモルタル又はコンクリートを作製するため、表１及び表２に示す材料を準備した。
【００３９】
【表１】
2020001966.tif 000003
【００４０】
【表２】
2020001966.tif 000004
【００４１】
試験に用いたモルタルの配合を表３に示し、試験に用いたコンクリートの配合を表４に示す。なお、モルタル及びコンクリートは、２０℃の恒温室内で３０分前置き養生を行った後、昇温過程を設けず、６５℃に温度設定された槽内で３時間にわたって蒸気養生を行った。
【００４２】
【表３】
2020001966.tif 000005
【００４３】
【表４】
2020001966.tif 000006
【００４４】
１．混合材配合材料候補を単独添加した場合の効果確認
表３に示したモルタル配合によって、表２に示した各候補材料を使用した場合の流動性と養生後の圧縮強度について評価を行った。目標とする０打フローと１５打フローは、図１に示す関係を予め把握し、表４に示す目標スランプ（１５．０ｃｍ）が得られる範囲として設定した。
【００４５】
表５に各候補材料の添加率一定とした場合の試験結果を示す。各候補材料の使用量を１１ｋｇ／ｍ３、減水剤の添加率をセメントと混和材の合計質量１００％に対して０．３％として試験を行い、無添加の場合との比較によって評価結果を判定した。評価の基準は以下のとおりとした。
Ａ：流動性を満足し、脱型強度が無添加の１．３倍以上
Ｂ：流動性が小さいが、脱型強度が無添加の１．３倍以上
Ｃ：流動性が小さく、脱型強度が無添加の１．３倍未満
【００４６】
その結果、無水石膏（Ｎｏ．１２，１３）、半水石膏（Ｎｏ．１４）、珪酸ナトリウム（Ｎｏ．２１〜２３）及び硫酸アルミニウム（Ｎｏ．２７）の四種類については脱型強度改善効果が得られる可能性があると判断した。なお、生石灰（Ｎｏ．１０）は目標値を満足したが、保管時の吸湿によって発熱が認められたため、安全上の課題があるとの判断し（評価「Ｃ」とし）、検討から除外した。
【００４７】
珪酸ナトリウムのうち、Ｎｏ．２１，２２の珪酸ナトリウムは、流動性が目標値に至らなかったが、表６に示す珪酸ナトリウム（Ｉ号）の添加量を変えた実験によれば、目標とする流動性が得られる使用量でも脱型強度の改善効果が確認されたため、検討対象として選定した。表６に記載の評価の基準は、表５に記載の基準と同じとした。
【００４８】
【表５】
2020001966.tif 000007
【００４９】
【表６】
2020001966.tif 000008
【００５０】
２．選定した混和材配合材料を混合添加した場合の効果確認
混合材配合材料候補を単独使用した場合の効果確認試験の結果を参考として、無水石膏、珪酸ナトリウム及び硫酸アルミニウムの三種類を選定し、これらを組合せた水準について検討を行った。なお、複数の混和材配合材料の総量は、モルタル・コンクリートに添加する際、実機プラント等での作業性を考慮し、紙袋１袋に収まるように２０〜２５ｋｇが好ましい。本検討では総量が２０ｋｇとなるように調整して検討した。
【００５１】
珪酸ナトリウムは、その添加量が少量であれば、脱型強度の改善に非常に効果的である。具体的には、単位セメント量３８０ｋｇ程度を想定した場合には、珪酸ナトリウムの単位量は２．０ｋｇ／ｍ３以下（混和材における珪酸ナトリウムの含有量：２．０ｋｇ／２０ｋｇ以下）であることが好ましい。なお、混和材は、粉体製品として紙袋で供給されることから、珪酸ナトリウムを混和材の一成分として使用する場合には、粉体の珪酸ナトリウムを使用することが好ましい。
【００５２】
硫酸アルミニウムは早期強度の付与に効果が得られる範囲内で添加量はなるべく少量とすることが好ましい。具体的には、単位セメント量３８０ｋｇ程度を想定した場合には、硫酸アルミニウムの単位量は２．０ｋｇ以下（混和材における硫酸アルミニウムの含有量：２．０ｋｇ／２０ｋｇ以下）であることが好ましい。また、他の材料と混合してモルタル・コンクリートに添加する場合、粉体製品として紙袋で供給されるため、無水物の硫酸アルミニウムを使用することが好ましい。
【００５３】
珪酸ナトリウムや硫酸アルミニウムの使用量を制限した場合、無水石膏の使用量は最大で１６ｋｇ程度となる。無水石膏を多量に添加した場合、モルタル・コンクリート中に未反応で石膏が残存した場合には、遅れ膨脹破壊が生じる懸念がある。このため、コンクリート中の全ＳＯ３量を１７ｋｇ以下とするのがよい。具体的には、単位セメント量３８０ｋｇ程度を想定した場合、無水石膏の使用量は１６ｋｇ以下であることが望ましい。
【００５４】
このため、無水石膏の一部を他材料で置換することを検討し、早強ポルトランドセメントを候補とした。表３のモルタル配合において使用セメントを早強ポルトランドセメントに変更した場合、脱型強度は２３．４Ｎ/ｍｍ２となり、これは普通ポルトランドセメント使用時の約５倍に相当する。よって、少量使用であっても脱型強度向上への効果が期待できること、表２に示す混和材配合材料候補よりも混和剤添加量や流動性の経時的な変化への影響が小さく費用対効果に優れること等から、無水石膏の代替品として検討を行った。
【００５５】
選定した混和材配合材料（早強ポルトランドセメント、無水石膏、珪酸ナトリウム及び硫酸アルミニウム）を混合添加した場合の効果確認結果を表７に示す。試験は表３に示すモルタル配合とし、総量２０ｋｇとなる各種組合せの混和材をこれに添加し、１５打フローと脱型強度を確認した。なお、高性能ＡＥ減水剤は、無添加の場合と１５打フローが同等となるように添加量を調整した。
【００５６】
実験の結果、高性能ＡＥ減水剤の添加量が過度に増加せず（混和材無添加の場合の１．２倍以下）、脱型強度が１０Ｎ／ｍｍ２以上となる水準を得た（Ｎｏ．３１〜３３、Ｎｏ．３５〜３７及びＮｏ．４２〜４５）。ただし、Ｎｏ．３１〜３３では、無水石膏が１６ｋｇ以上となることから、Ｎｏ．３５〜３７及びＮｏ．４２〜４５が好ましい。全体の質量が２０ｋｇ（一袋分）の混和材において、珪酸ナトリウムの使用量は１．０ｋｇ程度が好ましく、また硫酸アルミニウムの使用量は１．０〜０．５ｋｇ程度が好ましい。
【００５７】
上記モルタルでの評価試験結果を活用し、統計解析ソフトＪＭＰ（登録商標、ＳＡＳ  Ｉｎｓｔｉｔｕｔｅ  Ｊａｐａｎ製）を用いて回帰分析を行った。これにより、表７に示す混和材を構成する四つの材料（早強ポルトランドセメント、無水石膏、珪酸ナトリウム及び硫酸アルミニウム）の合計質量２０ｋｇを基準として、早強ポルトランドセメントの含有量をＡｋｇ／２０ｋｇ、無水石膏の含有量をＢｋｇ／２０ｋｇ、珪酸ナトリウムの含有量をＣｋｇ／２０ｋｇ、硫酸アルミニウムの含有量をＤｋｇ／２０ｋｇとし、目標とする脱型強度が得られる材料の組合せを、おおよそ予測するための以下の式（１）を得た。式（１）を活用すれば、例えば、図２に示すような三角図を得ることが可能となる。三角図中の数値（９〜１４）は脱型強度（Ｎ／ｍｍ２）の推定値である。なお、Ａ＋Ｂ＋Ｃ＋Ｄの値は上述のとおり２０（ｋｇ）である。
10≦0.00083×Ａ＋0.24212×Ｂ＋0.87668×Ｃ＋1.4978×Ｄ＋0.03276×Ａ×Ｂ＋5.65…（１）
【００５８】
上記四つの材料のうち、無水石膏、珪酸ナトリウム及び硫酸アルミニウムの三つの各材料は、実機プラント等での投入作業や物性への影響から、式（２）〜（４）の不等式でそれぞれ表される条件を満たすべきである。
３≦Ｂ＜１６…（２）
０＜Ｃ＜２…（３）
０＜Ｄ＜２…（４）
【００５９】
表７に式（１）の右辺の値，並びに、実施例及び比較例の区別を記載した。
【００６０】
【表７】
2020001966.tif 000009
※混和材が無添加の試験（Ｎｏ．０）において、セメントと混和材の合計質量１００％に対する減水剤の添加量０．３％を基準とした比率
【００６１】
３．石膏種類の影響確認
Ｎｏ.３６の水準によって、石膏を無水と半水とした場合の比較を行った結果を表８に示す。減水剤の添加率は、練混ぜ後の０打フロー、１５打フローが一定となるように調整し、脱型強度の比較を行った。無水石膏については、特に銘柄の影響が認められず、流動性と脱型強度はほぼ同等であった。また、半水石膏はブレーン比表面積が９０００ｃｍ２／ｇを超えるが、本検討の使用範囲では流動性に大きな影響は認められなかった。石膏種類の比較の結果によれば、その影響は大きくないと判断される。なお、石膏のブレーン比表面積は、小さすぎると未水和粒子が残存して遅れ膨脹が生じる可能性があるため、３０００ｃｍ２／ｇ以上が好ましいと判断される。
【００６２】
【表８】
2020001966.tif 000010
※混和材が無添加の試験（Ｎｏ．０）において、セメントと混和材の合計質量１００％に対する減水剤の添加量０．３％を基準とした比率
【００６３】
４．珪酸ナトリウムの銘柄比較
珪酸ナトリウムについても、Ｎｏ.３６の水準によって、銘柄が異なった場合の比較を行った。減水剤の添加率は、練混ぜ後の０打フロー、１５打フローが一定となるように調整し、脱型強度の比較を行った。評価結果を表９に示す。珪酸ナトリウムＩ号及びＩＩ号については、特に銘柄の影響は認められなかった。ただし、珪酸ナトリウムＩＶ号を使用した場合には、脱型強度がやや低くなる傾向が認められた。これは、珪酸ナトリウムのＳｉＯ２／Ｎａ２Ｏが影響していると考えられる。１０Ｎ/ｍｍ２程度の強度を得るためには、ＳｉＯ２／Ｎａ２Ｏが２．０〜２．５の珪酸ナトリウム（珪酸ナトリウムＩ号及びＩＩ号）を使用することが好ましいと判断される。
【００６４】
【表９】
2020001966.tif 000011
※混和材が無添加の試験（Ｎｏ．０）において、セメントと混和材の合計質量１００％に対する減水剤の添加量０．３％を基準とした比率
【００６５】
５．コンクリート試験による混和材配合材料を混合添加した場合の効果確認
混和材配合材料を混合添加した場合のモルタル試験によって高性能ＡＥ減水剤の使用量が過度に大きくならず、脱型強度が１０Ｎ/ｍｍ２以上となる水準が得られた。ただし、モルタル試験では、流動性の経時的な変化に問題がない組合せを判断できないため、コンクリート試験による評価を行った。評価には表４に示すコンクリート配合を用いた。
【００６６】
上記式（１）〜（５）を活用して脱型強度が１０Ｎ/ｍｍ２以上となり、高性能ＡＥ減水剤の使用量が過度に増加せず（混和材無添加の場合の１．２倍以下）、スランプの経時的な変化が小さい範囲を限定できる混和材の組合せ範囲の限定を行った。
【００６７】
コンクリートでの試験水準と評価結果を表１０に示す。また、無水石膏が３．０ｋｇ、７．０ｋｇ及び１５．０ｋｇの場合の減水剤使用量、スランプの経時的変化及び脱型強度のバランスが取れた範囲を図３〜５に示す。
【００６８】
全体の質量が２０ｋｇ（一袋分）の混和材において、無水石膏の量が３．０ｋｇであるＮｏ．５１〜５４の試験例のうち、実施例に分類されるＮｏ．５３は早強ポルトランドセメントの配合量が１５ｋｇであるとともに、珪酸ナトリウムと硫酸アルミニウムとを併用し且つこれらの合計量が２ｋｇである。Ｎｏ．５３に係る混和材を含むコンクリート組成物は蒸気養生の一般な養生条件（６５℃・３時間）で十分な強度に達するとともに、減水剤の添加量を過剰に多くする必要がなく且つコンクリート組成物の流動性の経時的変化を十分に小さくすることができた。
【００６９】
全体の質量が２０ｋｇ（一袋分）の混和材において、無水石膏の量が７．０ｋｇであるＮｏ．５５〜６０の試験例のうち、実施例に分類されるＮｏ．５６，５７，５９は早強ポルトランドセメントの配合量が１１〜１２ｋｇであるとともに、珪酸ナトリウムと硫酸アルミニウムとを併用し且つこれらの合計量が１〜２ｋｇである。Ｎｏ．５６，５７，５９に係る混和材をそれぞれ含むコンクリート組成物は蒸気養生の一般な養生条件（６５℃・３時間）で十分な強度に達するとともに、減水剤の添加量を過剰に多くする必要がなく且つコンクリート組成物の流動性の経時的変化を十分に小さくすることができた。
【００７０】
全体の質量が２０ｋｇ（一袋分）の混和材において、無水石膏の量が１０．０ｋｇであるＮｏ．６１は早強ポルトランドセメントの配合量が８．５ｋｇであるとともに、珪酸ナトリウムと硫酸アルミニウムとを併用し且つこれらの合計量が１．５ｋｇである。Ｎｏ．６１に係る混和材を含むコンクリート組成物は蒸気養生の一般な養生条件（６５℃・３時間）で十分な強度に達するとともに、減水剤の添加量を過剰に多くする必要がなく且つコンクリート組成物の流動性の経時的変化を十分に小さくすることができた。
【００７１】
全体の質量が２０ｋｇ（一袋分）の混和材において、無水石膏の量が１５．０ｋｇであるＮｏ．６２〜６４の試験例のうち、実施例に分類されるＮｏ．６３は早強ポルトランドセメントの配合量が３．０ｋｇであるとともに、珪酸ナトリウムと硫酸アルミニウムとを併用し且つこれらの合計量が２ｋｇである。Ｎｏ．６３に係る混和材を含むコンクリート組成物は蒸気養生の一般な養生条件（６５℃・３時間）で十分な強度に達するとともに、減水剤の添加量を過剰に多くする必要がなく且つコンクリート組成物の流動性の経時的変化を十分に小さくすることができた。
【００７２】
【表１０】
2020001966.tif 000012
※混和材が無添加の試験（Ｎｏ．５０）において、セメントと混和材の合計質量１００％に対する減水剤の添加量０．３％を基準とした比率
【００７３】
以上より、混和材の総量を２０ｋｇとした場合、各材料の組合せとしては、石膏（半水石膏及び／又は無水石膏の合計量）が３〜１５ｋｇ（１５〜７５質量部）、珪酸ナトリウムが０〜２ｋｇ（０〜１０質量部）、硫酸アルミニウムが０〜２ｋｇ（０〜１０質量部）、早強ポルトランドセメントが３〜１６ｋｇ（１５〜８０質量部）の範囲にある。また、各材料の最適な組合せは式（１）〜（５）によって決定できる。
【００７４】
また、汎用的な二次製品に適用されるモルタルやコンクリートの配合としては、水セメント比が４０〜６５質量％程度が多く、単位セメント量としては３００〜４５０ｋｇ程度が多いため、セメント１００質量部に対しての添加量は４〜８質量部程度となる。
【図１】
2020001966.tif 000013
【図２】
2020001966.tif 000014
【図３】
2020001966.tif 000015
【図４】
2020001966.tif 000016
【図５】
2020001966.tif 000017